Brevet FR3072094A1 (20190412)

REVENDICATIONS1. Polyester thermoplastique comprenant : - au moins un motif 1,4 : 3,6-dianhydro-L-iditol (A), - au moins un motif diol aliphatique linéaire (B), - au moins un motif acide dicarboxylique aromatique (C), ledit polyester thermoplastique ayant une viscosité réduite en solution (25°C ; phénol (50%m) : ortho-dichlorobenzène (50%m) ; 5 g de polyester /L) supérieure à 25 mL/g. Polyester thermoplastique selon la revendication 1, caractérisé en ce que le motif diol aliphatique linéaire (B) est un diol aliphatique non cyclique linéaire saturé choisi parmi l'éthylène glycol, le 1,3-propanediol, le 1,4-butanediol, le 1,5-pentanediol, le 1,6- hexanediol, le 1,8-octanediol et le 1,10-decanediol. Polyester thermoplastique selon la revendication 2, caractérisé en ce que le diol aliphatique non cyclique linéaire saturé est l'éthylène glycol. Polyester thermoplastique selon l'une des revendications 1 à 3, caractérisé en ce que le motif acide dicarboxylique aromatique (C) est l'acide téréphtalique. Polyester thermoplastique selon l'une des revendications 1 à 4, caractérisé en ce qu'il comprend : - une quantité molaire de motifs 1,4 : 3,6-dianhydro-L-iditol (A) allant de 4 à 90 25 moles%, la quantité étant exprimée par rapport à la quantité totale des diols, - une quantité molaire de motifs diol aliphatique linéaire (B) allant de 10 à 96 moles%, la quantité étant exprimée par rapport à la quantité totale des diols, - une quantité molaire de motifs acide dicarboxylique aromatique (C) allant de 80 à 100 moles%, la quantité étant exprimée par rapport à la quantité totale 30 des diacides.\n<CLM>\1\tProcédé de préparation d'un polyester thermoplastique selon l'une des revendications 1 à 5 comprenant : une étape d'introduction dans un réacteur de monomères comprenant au 35 moins un 1,4 : 3,6-dianhydro-L-iditol (A), au moins un diol aliphatique linéaire (B) et au moins un acide dicarboxylique aromatique (C), - une étape d'introduction dans le réacteur d'un système catalytique ;2.\n<CLM>\1\t4.\n<CLM>\1\t22 - une étape de polymérisation desdits monomères pour former le polyester thermoplastique, ladite étape consistant en : - un premier stade d'oligomérisation pendant lequel le milieu réactionnel est agité sous atmosphère inerte à une température allant 5 de 230 à 280°C, avantageusement de 240 à 270°C, par exemple 250°C ; - un second stade de condensation des oligomères pendant lequel les oligomères formés sont agités sous vide à une température allant de 250 à 300°C afin de former le polyester thermoplastique, avantageusement de 260 à 280°C, par exemple 265°C ; une étape de récupération du polyester thermoplastique.\n<CLM>\1\tComposition comprenant le polyester thermoplastique selon l'une des revendications 1 à\n<CLM>\1\t15\n<CLM>\1\tComposition selon la revendication 7, caractérisée en ce qu'elle comprend un polymère additionnel permettant d'améliorer les propriétés au choc du polymère, ledit polymère étant choisi parmi les polyoléfines fonctionnelles telles que les polymères et copolymères d'éthylène ou de propylène fonctionnalisés, les copolymères coeur- 20 écorce ou les copolymères à bloc.\n<CLM>\1\tUtilisation du polyester thermoplastique selon l'une des revendications 1 à 5, ou de la composition selon l'une des revendications 7 ou 8, pour la fabrication d'articles plastiques finis ou semi-finis. 23